БИОРАЗЛАГАЕМЫЕ ТЕКСТИЛЬНЫЕ МАТЕРИАЛЫ

1. Способ изготовления волокон, включающий
смешивание концентрата, состоящего практически из
39-48 вес.% полиэтилентерефталата;
44-54 вес.% поликапролактона; и
от 0,9  до 1,1 мас.% карбоната кальция;
с по меньшей мере 90 мас.% расплавленного полиэстера с образованием расплавленной смеси концентрата и полиэстера; и
затем экструдирование расплавленной смеси в виде филамента.
2. Способ изготовления волокон по п. 1, отличающийся тем, что включает добавление концентрата в производственную линию полиэстера после получения полиэстера, но, когда полиэстер остается в расплавленном состоянии.
3. Способ изготовления волокон по п. 1, отличающийся тем, что включает добавление концентрата на непрерывной линии полиэстера в ходе полимеризации полиэстера.
4. Способ изготовления волокон по п. 1, отличающийся тем, что дополнительно включает охлаждение экструдированного филамента.
5. Способ изготовления волокон по п. 4, отличающийся тем, что дополнительно включает текстурирование филамента.
6. Способ изготовления волокон по п. 5, отличающийся тем, что включает нарезание филамента на штапельные волокна.
7. Способ изготовления волокон по п. 6, отличающийся тем, что дополнительно включает скручивание штапельных волокон в текстильную нить.
8. Способ по п. 7, отличающийся тем, что дополнительно включает ткачество ткани из текстильных нитей.
9. Способ по п. 7, отличающийся тем, что дополнительно включает плетение трикотажной ткани из текстильных нитей.
10. Способ по п. 6, отличающийся тем, что дополнительно включает
изготовление нетканого полотна укладкой штапельных волокон.
11. Способ по п. 1, отличающийся тем, что включает нарезание экструдированной расплавленной смеси на гранулы и затем повторное расплавление гранул
перед этапом экструдирования смеси с образованием филамента.
12. Способ по п. 1, отличающийся тем, что концентрат, который предназначен для смешивания, дополнительно содержит полибутиленсукцинат в количестве 9-11 мас.%.
13. Способ по п. 1, отличающийся тем, что расплавленная смесь состоит практически из:
0,39-0,48 вес.% полиэстера;
0,39-0,49 вес.% поликапролактона;
0,01 вес.% карбоната кальция;
по меньшей мере, 90 мас.% полиэтилентерефталата.
14. Способ по п. 13, отличающийся тем, что расплавленная смесь дополнительно содержит композицию, выбранную из группы, состоящей из
0,05-0,1 вес.% полимолочной кислоты,
0,05-0,1 вес.% полигидроксибутирата,
0,05-0,1 вес.% полибутиленадипат-терефталата,
0,10-0,20 вес.% полибутиленсукцината,
0,01 вес.% диоксида кремния и комбинаций из этих композиций.